(57)【要約】【課題】  結晶化速度に優れた芳香族二塩基酸系ポリエステル組成物を提供すること。【解決手段】  芳香族二塩基酸系ポリエステルに、下記一般式（Ｉ）で表される二塩基酸ビス（安息香酸ヒドラジド）化合物又は下記一般式（II）で表されるイソシアヌレート化合物を配合してなる芳香族二塩基酸系ポリエステル組成物。【化１】2006249304.tif 000023【化２】2006249304.tif 000024【選択図】  なし【特許請求の範囲】
【請求項１】
芳香族二塩基酸系ポリエステルに、下記一般式（Ｉ）で表される二塩基酸ビス（安息香酸ヒドラジド）化合物又は下記一般式（II）で表されるイソシアヌレート化合物を配合してなる芳香族二塩基酸系ポリエステル組成物。
【化１】
2006249304.tif 000020
【化２】
2006249304.tif 000021
【請求項２】
上記一般式（Ｉ）で表される二塩基酸ビス（安息香酸ヒドラジド）化合物又は上記一般式（II）で表されるイソシアヌレート化合物の配合量が、上記芳香族二塩基酸系ポリエステル１００重量部に対し、０．０１〜１０重量部である請求項１記載の芳香族二塩基酸系ポリエステル組成物。
【請求項３】
上記一般式（Ｉ）におけるＲが、炭素原子数４〜１０のアルキレン基である請求項１又は２記載の芳香族二塩基酸系ポリエステル組成物。
【請求項４】
上記一般式（Ｉ）におけるＲ1、Ｒ2、Ｒ3及びＲ4が、水素原子である請求項１、２又は３記載の芳香族二塩基酸系ポリエステル組成物。
【請求項５】
上記一般式（Ｉ）におけるＲが、炭素原子数６〜１０のアルキレン基で、Ｒ1、Ｒ2、Ｒ3及びＲ4が、水素原子である請求項１又は２記載の芳香族二塩基酸系ポリエステル組成物。
【請求項６】
上記一般式（II）で表されるイソシアヌレート化合物が、下記式（III）で表される化合物である請求項１又は２記載の芳香族二塩基酸系ポリエステル組成物。
【化３】
2006249304.tif 000022
【発明の詳細な説明】
【技術分野】
【０００１】
本発明は、特定のヒドラジド化合物又はイソシアヌレート化合物を配合することで、結晶化速度が速く優れた成形性を有する芳香族二塩基酸系ポリエステル組成物に関する。
【背景技術】
【０００２】
ポリエチレンテレフタレート、ポリテトラメチレンテレフタレート等のポリエステル樹脂は、優れた透明性、ガスバリヤー性等から、飲料用ボトル、化粧品・医薬品容器、洗剤・シャンプー容器等に広く用いられている。
【０００３】
しかしながら、ポリエステル樹脂は、結晶化速度が低いため、加工サイクルの向上が困難で、結晶化速度の向上が望まれている。
【０００４】
一般に、樹脂組成物の結晶性を向上するには、安息香酸ナトリウム、ｐ−第三ブチル安息香酸アルミニウム、芳香族リン酸エステル金属塩等の金属塩や、ジベンジリデンソルビトール等の化合物を添加する方法が知られている。また、樹脂の加工温度での流動性を向上する目的で、樹脂のオリゴマーを配合する方法も知られている。
【０００５】
例えば、下記特許文献１には、ポリエチレンテレフタレート（ＰＥＴ）の結晶化を促進するため、結晶核剤として、テレフタル酸及びレゾルシンを主な構成単位とする全芳香族ポリエステル微粉末を添加することが記載されている。また、ポリアミドの添加剤として、アミド結合を有するポリアミド−２，２を配合する等、アミド化合物を、樹脂の結晶化を促進させるために、樹脂に添加する方法も一般に知られている。
【０００６】
しかし、従来公知の添加物による結晶化速度の改善効果は、未だ満足のいくものではない。結晶化速度の向上による成形サイクルの改善は、既存の設備で製造できる成形品の絶対量を増加させることができるため、より優れた結晶化速度向上剤が望まれている。
【０００７】
【特許文献１】特開昭６０−８６１５６号公報
【発明の開示】
【発明が解決しようとする課題】
【０００８】
従って、本発明の目的は、上記の従来技術の問題を解決し、結晶化速度に優れた芳香族二塩基酸系ポリエステル組成物を提供することにある。
【課題を解決するための手段】
【０００９】
本発明（請求項１記載の発明）は、芳香族二塩基酸系ポリエステルに、下記一般式（Ｉ）で表される二塩基酸ビス（安息香酸ヒドラジド）化合物又は下記一般式（II）で表されるイソシアヌレート化合物を配合してなる芳香族二塩基酸系ポリエステル組成物を提供することにより、上記目的を達成したものである。
【００１０】
【化１】
2006249304.tif 000002
【００１１】
【化２】
2006249304.tif 000003
【００１２】
また、本発明（請求項２記載の発明）は、上記一般式（Ｉ）で表される二塩基酸ビス（安息香酸ヒドラジド）化合物又は上記一般式（II）で表されるイソシアヌレート化合物の配合量が、上記芳香族二塩基酸系ポリエステル１００重量部に対し、０．０１〜１０重量部である請求項１記載の芳香族二塩基酸系ポリエステル組成物を提供することにより、上記目的を達成したものである。
【００１３】
また、本発明（請求項３記載の発明）は、上記一般式（Ｉ）におけるＲが、炭素原子数４〜１０のアルキレン基である請求項１又は２記載の芳香族二塩基酸系ポリエステル組成物を提供することにより、上記目的を達成したものである。
【００１４】
また、本発明（請求項４記載の発明）は、上記一般式（Ｉ）におけるＲ1、Ｒ2、Ｒ3及びＲ4が、水素原子である請求項１、２又は３記載の芳香族二塩基酸系ポリエステル組成物を提供することにより、上記目的を達成したものである。
【００１５】
また、本発明（請求項５記載の発明）は、上記一般式（Ｉ）におけるＲが、炭素原子数６〜１０のアルキレン基で、Ｒ1、Ｒ2、Ｒ3及びＲ4が、水素原子である請求項１又は２記載の芳香族二塩基酸系ポリエステル組成物を提供することにより、上記目的を達成したものである。
【００１６】
また、本発明（請求項６記載の発明）は、上記一般式（II）で表されるイソシアヌレート化合物が、下記式（III）で表される化合物である請求項１又は２記載の芳香族二塩基酸系ポリエステル組成物を提供することにより、上記目的を達成したものである。
【００１７】
【化３】
2006249304.tif 000004
【発明の効果】
【００１８】
本発明によれば、芳香族二塩基酸系ポリエステルに、結晶核剤として、特定のヒドラジド化合物又はイソシアヌレート化合物を配合することにより、結晶化速度が速い芳香族二塩基酸系ポリエステル組成物を提供することができる。
【発明を実施するための最良の形態】
【００１９】
本発明の芳香族二塩基酸系ポリエステル組成物（以下、本発明のポリエステル組成物ともいう）について、以下に詳述する。
【００２０】
本発明の芳香族二塩基酸系ポリエステルにおいて用いられる上記芳香族二塩基酸系ポリエステル（以下、単に「ポリエステル」ともいう）は、芳香族二塩基酸及びジヒドロキシ化合物からなるものである。該芳香族二塩基酸としては、フタル酸、１，６−ナフタレンジカルボン酸、４，４’−ビフェニルジカルボン酸等が挙げられる。該ジヒドロキシ化合物としては、エチレングリコール、プロピレングリコール、１，４−ブタンジオール、１，６−ヘキサンジオール、ネオペンチルグリコール、ジエチレングリコール、トリエチレングリコール等のグリコール、ハイドロキノン、ジヒドロキシナフタレン、ビスフェノールA等の芳香族ジヒドロキシ化合物、芳香族ジヒドロキシ化合物のエチレンオキサイド付加物等が挙げられる。
また、上記芳香族二塩基酸系ポリエステルは、上記芳香族二塩基酸及び上記ジヒドロキシ化合物と共に、トリメリット酸、ピロメリット酸等の３価以上の酸、グリセリン、トリメチロールプロパン、ペンタエリスリトール、ジペンタエリスリトール等の３価以上のヒドロキシ化合物を、ポリエステルの物性を用途に合わせる上で必要な範囲で併用したものでも良い。また、本発明のポリエステル組成物の特徴である結晶性を損なわない範囲であれば、上記芳香族二塩基酸及び上記ジヒドロキシ化合物からなるポリエステルを主体とし、該ポリエステル以外の公知の樹脂をブレンドしたブレンドポリマーであっても良く、この場合、該ブレンドポリマーにおける上記ポリエステルの使用量は６０重量％以上であることが好ましい。
【００２１】
上記ポリエステルは、常法により、重合触媒を使用して上記芳香族二塩基酸及び上記ジヒドロキシ化合物から合成すればよく、分子量、分子量分布等に特に限定されず用いることができる。
【００２２】
本発明の芳香族二塩基酸系ポリエステル組成物においては、上述したポリエステルに、結晶核剤として、上記一般式（Ｉ）で表される二塩基酸ビス（安息香酸ヒドラジド）化合物又は上記一般式（II）でイソシアヌレート化合物（以下、上記一般式（Ｉ）又は（II）で表される化合物ともいう）が配合される。上記一般式（Ｉ）で表される二塩基酸ビス（安息香酸ヒドラジド）は、ヒドラジン及び芳香族酸の反応物の構造を有する化合物であり、上記一般式（II）で表されるイソシアヌレート化合物は、イソシアネート構造を有する化合物である。
【００２３】
上記一般式（Ｉ）におけるＲで表される炭素原子数１〜１２のアルキレン基としては、メチレン、エチレン、トリメチレン、プロピレン、テトラメチレン、ペンタメチレン、２，２−ジメチルトリプロピレン、ヘキサメチレン、オクタメチレン、デカメチレン、ドデカメチレン等が挙げられる。Ｒで表される炭素原子数２〜１２のアルケニレン基としては、エチレン、プロピレン、ブテニレン等が挙げられる。Ｒで表される炭素原子数３〜８のシクロアルキレン基としては、１，４−シクロヘキシレン、１，３−シクロヘキシレン、１，２−シクロヘキシレン、１，１−シクロへキシリデン等が挙げられる。Ｒで表されるエーテル結合を有する全炭素原子数４〜２０のアルキレン基としては、ジエチルエーテル、ジプロピルエーテル、ジブチルエーテル等が挙げられる。シクロアルキレン基で中断された全炭素原子数５〜２０のアルキレン基としては、メチルシクロヘキシルメチル等が挙げられる。
上記一般式（Ｉ）におけるＲが炭素原子数４〜１０のアルキレン基であると、得られるポリエステル組成物の結晶化熱量が大きく、結晶化温度が高いので好ましく、炭素原子数６〜１０のアルキレン基が特に好ましい。
【００２４】
上記一般式（Ｉ）におけるR1、R2、R3及びR4で表される炭素原子数１〜１２のアルキル基としては、例えば、メチル、エチル、プロピル、イソプロピル、ブチル、第二ブチル、第三ブチル、ペンチル、第三ペンチル、ヘキシル、ヘプチル、オクチル、イソオクチル、第三オクチル、２−エチルヘキシル、ノニル、イソノニル、デシル、イソデシル、ウンデシル、ドデシル等が挙げられる。R1、R2、R3及びR4で表される炭素原子数３〜８のシクロアルキル基としては、例えば、シクロペンチル、シクロヘキシル、シクロヘプチル等が挙げられる。
得られるポリエステル組成物の結晶化熱量が大きく、結晶化温度が高いので、R1、R2、R3及びR4は、水素原子又は炭素原子数１〜４のアルキル基が好ましく、水素原子が特に好ましい。
【００２５】
上記一般式（Ｉ）におけるR1、R2、R3及びR4で表される炭素原子数６〜１８のアリール基としては、例えば、フェニル、ビフェニル、ナフチル等が挙げられる。炭素原子数７〜２０のアリールアルキル基としては、ベンジル、フェニルエチル等が挙げられる。炭素原子数７〜２０のアルキルアリール基としては、メチルフェニル、エチルフェニル、プロピルフェニル、イソプロピルフェニル、ブチルフェニル、第三ブチルフェニル等が挙げられる。
【００２６】
上記一般式（Ｉ）におけるR1、R2、R3及びR4で表されるハロゲン原子としては、フッ素、塩素、臭素等が挙げられる。
【００２７】
上記一般式（Ｉ）におけるR1とR2と及び／又はR3と R4とが結合して５〜８員環構造を形成する場合、例えば、R1とR2とが（又はR3とR4とが）、それらが結合しているベンゼン環と一緒になってナフタレン環等を形成する。
【００２８】
また、上記一般式（II）におけるＲ5、Ｒ6及びＲ7で表される炭素原子数１〜１０のアルキル基としては、例えば、メチル、エチル、プロピル、イソプロピル、ブチル、第二ブチル、第三ブチル、ペンチル、第三ペンチル、ヘキシル、ヘプチル、オクチル、第三オクチル、２−エチルヘキシル、デシル等が挙げられる。
【００２９】
Ｒ5、Ｒ6及びＲ7で表される炭素原子数２〜１０のアルケニル基としては、例えば、ビニル、プロペニル、ブテニル、ペンテニル、ヘキセニル等が挙げられる。
【００３０】
Ｒ5、Ｒ6及びＲ7で表される炭素原子数２〜１０のアシル基としては、例えば、アセチル、プロパノイル、ブタノイル、ペンタノイル、ヘキサノイル、オクタノイル等が挙げられる。
【００３１】
上記一般式（II）のＸ1、Ｘ2、Ｘ3、Ｘ4、Ｘ5及びＸ6で表される炭素原子数１〜８のアルキル基としては、例えば、メチル、エチル、プロピル、イソプロピル、ブチル、第二ブチル、第三ブチル、ペンチル、第三ペンチル、ヘキシル、ヘプチル、オクチル、第三オクチル、２−エチルヘキシル等が挙げられる。
【００３２】
上記一般式（II）のＸ1、Ｘ2、Ｘ3、Ｘ4、Ｘ5及びＸ6で表される炭素原子数３〜８のシクロアルキル基としては、例えば、シクロプロピル、シクロペンチル、シクロヘキシル、シクロヘプチル等が挙げられる。
【００３３】
上記一般式（II）のＸ1、Ｘ2、Ｘ3、Ｘ4、Ｘ5及びＸ6で表される炭素原子数６〜１８のアリール基としては、フェニル、ビフェニル、ナフチル等が挙げられる。
【００３４】
上記一般式（II）のＸ1、Ｘ2、Ｘ3、Ｘ4、Ｘ5及びＸ6で表される炭素原子数７〜１２のアリールアルキル基としては、例えば、フェニルメチル、フェニルエチル、１−メチル−１−フェニルエチル等が挙げられる。
【００３５】
上記一般式（Ｉ）又は（II）で表される化合物としては、より具体的には、以下の化合物Ｎｏ．１〜１４等が挙げられる。ただし、本発明は以下の化合物により何等制限されるものではない。
【００３６】
【化４】
2006249304.tif 000005
【００３７】
【化５】
2006249304.tif 000006
【００３８】
【化６】
2006249304.tif 000007
【００３９】
【化７】
2006249304.tif 000008
【００４０】
【化８】
2006249304.tif 000009
【００４１】
【化９】
2006249304.tif 000010
【００４２】
【化１０】
2006249304.tif 000011
【００４３】
【化１１】
2006249304.tif 000012
【００４４】
【化１２】
2006249304.tif 000013
【００４５】
【化１３】
2006249304.tif 000014
【００４６】
【化１４】
2006249304.tif 000015
【００４７】
【化１５】
2006249304.tif 000016
【００４８】
【化１６】
2006249304.tif 000017
【００４９】
【化１７】
2006249304.tif 000018
【００５０】
上記一般式（Ｉ）で表される二塩基酸ビス（安息香酸ヒドラジド）化合物は、その合成方法には特に限定されないが、例えば、ヒドラジン１モル部と安息香酸クロライド等の芳香族カルボン酸ハライド１モル部とを反応させた後、その反応物をアジピン酸ジフェニル等の二塩基酸フェニルエステルと脱フェノール反応させる等の方法により合成できる。
【００５１】
本発明の二塩基酸系ポリエステル組成物において、上記一般式（Ｉ）又は（II）で表される化合物は、上記ポリエステル１００重量部に対して、好ましくは０．０１〜１０重量部、より好ましくは０．０５〜５重量部、最も好ましくは０．１〜３重量部配合される。０．０１重量部より少ないと添加効果が不十分であり、１０重量部より多いとポリエステル組成物の表面に噴出する等の現象が発生するようになる。
【００５２】
さらに、本発明の二塩基酸系ポリエステル組成物には、必要に応じて、従来公知の可塑剤、酸化防止剤、紫外線吸収剤、光安定剤、難燃剤、熱安定剤、顔料、着色剤、各種フィラー、帯電防止剤、金属石鹸、ワックス、離型剤、香料、滑剤、発泡剤、充填剤、抗菌剤・抗カビ剤、上記一般式（Ｉ）又は（II）で表される化合物以外の結晶核剤（結晶化促進剤）等の各種添加剤を配合してもよい。必要に応じて用いられるこれらの各種添加剤の配合量は、ポリエステル組成物の用途等によって適宜選択されるが、前記ポリエステル１００重量部に対して合計で好ましくは３０重量部以下とする。
【００５３】
上記酸化防止剤としては、フェノール系酸化防止剤、リン系酸化防止剤、チオエーテル系酸化防止剤等が挙げられる。
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４'−チオビス（６−第三ブチル−ｍ−クレゾール）、２，２'−メチレンビス（4−メチル−6−第三ブチルフェノール）、２，２'−メチレンビス（4−エチル−6−第三ブチルフェノール）、４，４'−ブチリデンビス（６−第三ブチル−ｍ−クレゾール）、２，２'−エチリデンビス（４，６−ジ第三ブチルフェノール）、２，２'−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕等が挙げられ、上記ポリエステル１００重量部に対して、好ましくは０．００１〜１０重量部、より好ましくは０．０５〜５重量部が用いられる。
【００５４】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスフィト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４'−n−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２'−メチレンビス（４，６−第三ブチルフェニル）−２−エチルヘキシルホスファイト、２，２'−メチレンビス（４，６−第三ブチルフェニル）−オクタデシルホスファイト、２，２'−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイト等が挙げられ、上記ポリエステル１００重量部に対して、好ましくは０．００１〜１０重量部、より好ましくは０．０５〜５重量部が用いられる。
【００５５】
上記チオエーテル系酸化防止剤としては、チオジプロピオン酸ジラウリル、チオジプロピオン酸ジミリスチル、チオジプロピオン酸ジステアリル等のジアルキルチオジプロピオネート類、及びペンタエリスリトールテトラ（β−ドデシルメルカプトプロピオネート）等のポリオールのβ−アルキルメルカプトプロピオン酸エステル類が挙げられ、上記ポリエステル１００重量部に対して、好ましくは０．００１〜１０重量部、より好ましくは０．０５〜５重量部が用いられる。
【００５６】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５'−メチレンビス（２−ヒドロキシ−４−メトキシベンゾフェノン）等の２−ヒドロキシベンゾフェノン類；２−（２'−ヒドロキシ−５'−メチルフェニル）ベンゾトリアゾール、２−（２'−ヒドロキシ−３'，５'−ジ第三ブチルフェニル）−５−クロロベンゾトリアゾール、２−（２'−ヒドロキシ−３'−第三ブチル−５'−メチルフェニル）−５−クロロベンゾトリアゾール、２−（２'−ヒドロキシ−５'−第三オクチルフェニル）ベンゾトリアゾール、２−（２'−ヒドロキシ−３'，５'−ジクミルフェニル）ベンゾトリアゾール、２−（２'−ヒドロキシ−３'−第三ブチル−５'−カルボキシフェニル）ベンゾトリアゾール等の２−（２'−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２'−エトキシオキザニリド、２−エトキシ−４'−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類が挙げられ、上記ポリエステル１００重量部に対して、好ましくは０．００１〜１０重量部、より好ましくは０．０５〜５重量部が用いられる。
【００５７】
上記光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン等のヒンダードアミン化合物が挙げられ、上記ポリエステル１００重量部に対して、好ましくは０．００１〜１０重量部、より好ましくは０．０５〜５重量部が用いられる。
【００５８】
上記難燃剤としては、リン酸トリフェニル、フェノール・レゾルシノール・オキシ塩化リン縮合物、フェノール・ビスフェノールＡ・オキシ塩化リン縮合物、２，６−キシレノール・レゾルシノール・オキシ塩化リン縮合物等のリン酸エステル；アニリン・オキシ塩化リン縮合物、フェノール・キシリレンジアミン・オキシ塩化リン縮合物等のリン酸アミド；ホスファゼン；デカブロモジフェニルエーテル、テトラブロモビスフェノールＡ等のハロゲン系難燃剤；水酸化アルミ、水酸化マグネシウム等の無機難燃剤；メラミンシアヌレート等の窒素系難燃剤；リン酸メラミン、リン酸ピペラジン、ピロリン酸メラミン、ピロリン酸ピペラジン、ポリリン酸メラミン、ポリリン酸ピペラジン等の含窒素有機化合物のリン酸塩；赤燐及び表面処理やマイクロカプセル化された赤燐；酸化アンチモン、ホウ酸亜鉛等の難燃助剤；ポリテトラフルオロエチレン、シリコン樹脂等のドリップ防止剤等が挙げられ、上記ポリエステル１００重量部に対して、好ましくは０．００１〜３０重量部、より好ましくは０．０５〜２０重量部が用いられる。
【００５９】
上記一般式（Ｉ）又は（II）で表される化合物以外の結晶核剤（結晶化促進剤）としては、全芳香族ポリエステルオリゴマー、芳香族リン酸エステルの金属塩やアンモニウム塩等の公知の化合物を用いることができる。これらの結晶核剤を用いる場合、その使用量は、上記ポリエステル１００重量部に対して１０重量部以下が好ましい。
【００６０】
本発明のポリエステル組成物において、上記ポリエステルに、上記一般式（Ｉ）又は（II）で表される化合物等の添加剤を配合する方法は、特に制限されるものではなく、従来公知の方法によって行うことができる。例えば、前記ポリエステルの粉末あるいはペレットと添加剤とをドライブレンドで混合してもよく、添加剤の一部をプリブレンドした後、残りの成分とドライブレンドしてもよい。ドライブレンドの後に、例えば、ミルロール、バンバリーミキサー、スーパーミキサー等を用いて混合し、単軸あるいは二軸押出機等を用いて混練してもよい。この混合混練は、通常１５０〜３００℃程度の温度で行われる。また、ポリエステルの重合段階で添加剤を添加する方法、添加剤を高濃度で含有するマスターバッチを作製し、該マスターバッチをポリエステルに添加する方法等を用いることもできる。
【００６１】
本発明の芳香族二塩基酸系ポリエステル組成物は、主として、一般のプラスチックと同様に、各種成形品の成形材料として用いられる。
【００６２】
本発明のポリエステル組成物を成形するに際しては、一般のプラスチックと同様の押出成形、射出成形、ブロー成形、真空成形、圧縮成形等の成形を行うことができ、シート、棒、ビン、容器等の各種成形品を容易に得ることができる。
【００６３】
また、本発明のポリエステル組成物は、ガラス繊維、カーボン繊維等を配合して繊維強化プラスチックとしてもよい。
【実施例】
【００６４】
以下に、合成例、実施例及び比較例を挙げて、本発明をさらに具体的に説明するが、本発明はこれらの実施例等によって制限されるものではない。
【００６５】
［合成例１］化合物Ｎｏ．３の合成
安息香酸ヒドラジド２７．２ｇ（０．２モル）、オクタンジオイックアシッドジフェニル３２．４ｇ（０．１モル）及びピリジン１４．２ｇ（０．２モル）をジオキサン５０ｍｌに溶解し、１００℃で１２時間反応させた後、室温でメタノール５００ｍｌを加え、析出した白色固体をろ取した。白色固体として得られた化合物は、収率３０％で、ＤＳＣ（窒素ガス雰囲気下、昇温速度１０℃／分）による融点が２２５℃であった。得られた化合物の赤外吸収スペクトルは、３２２０ｃｍ-1、１６００ｃｍ-1、１４７０ｃｍ-1にピークを示し、この化合物は目的物である化合物Ｎｏ．３であることが確認できた。
【００６６】
［合成例２］化合物Ｎｏ．１３の合成
ノニル安息香酸ヒドラジドｇ（０．２モル）、ノニル安息香酸フェニルｇ（０．２モル）及びピリジン１４．２ｇ（０．２モル）をジオキサン５０ｍｌに溶解し、１００℃で１２時間反応させた後、室温でメタノール５００ｍｌを加え、析出した白色固体をろ取した。白色固体として得られた化合物は、収率３０％で、ＤＳＣ（窒素ガス雰囲気下、昇温速度１０℃／分）による融点が２８７℃であった。得られた化合物の赤外吸収スペクトルは、３２２０ｃｍ-1、１６２０ｃｍ-1にピークを示し、この化合物は目的物である化合物Ｎｏ．１３であることが確認できた。
【００６７】
［合成例３］化合物Ｎｏ．１４の合成
アミノフェノール（０．３モル）にヘキサメチルジシラザン（０．６モル）を加え、１２０℃で２時間反応させた。反応液にジフェニルメタン−４，４’−ジイソシアネート（０．６モル）を加え、１５０〜１９０℃で２．５時間反応させてｐ−トリメチルシリルオキシフェニルイソシアネートを得た。得られたｐ−トリメチルシリルオキシフェニルイソシアネートにフッ化セシウム（０．００６モル）を加え、１３０℃で１０分反応させた。冷却後、塩化メチレンに溶解してろ過により触媒を除去した。フッ化セシウム（０．００６モル）及びプロピオン酸クロリド（０．３モル）を加え、８０℃で３０分反応させて化合物を３４．４ｇ（収率６０％）得た。得られた化合物は、融点が２４５〜２４７℃であった。また、得られた化合物は、1Ｈ−ＮＭＲ（ＣＤＣｌ3）が以下のピーク（シフト、帰属、検出プロトン数、プロトン数計算値）を示し、且つ赤外吸収スペクトルが以下のピークを示し、この化合物は目的物である化合物Ｎｏ．１４であることが確認できた。
（1Ｈ−ＮＭＲピーク）
１．２８ｐｐｍ（ＣＨ3，９．０，９．０）、２．６０ｐｐｍ（ＣＨ2，６．０，６．０）、７．２−７．６ｐｐｍ（Phenylene，１１．８，１２．０）
（赤外吸収スペクトルピーク）
１７６０ｃｍ-1（エステル）、１７１０ｃｍ-1（イソシアネート）
【００６８】
［実施例１〜３及び比較例１〜２］
ポリエチレンテレフタレート（ＴＲ−８５５０：帝人化成（株）製）１００重量部を１４０℃で３時間乾燥し、表１記載の結晶核剤１重量部を配合し、ラボプラストミルμ（東洋精機製作所（株）製：型式２Ｄ１５Ｗ）により２８０℃、１５０ｒｐｍで２軸押出しして、ポリエチレン組成物のペレットを得た。得られたペレットを１４０℃で３時間乾燥した。乾燥後のポリエチレン組成物のペレットについて、示差走査熱量計（パーキン  エルマー社製：Ｄｉａｍｏｎｄ  ＤＳＣ）で５０〜３００℃を５０℃／分で昇温し１０分保持した後、１０℃／分で１００℃まで冷却した際の発熱ピークから、結晶化温度及び結晶化熱量を測定した。測定した結果を表１に示す。
【００６９】
尚、表１におけるＰＥＴ１及び比較化合物１は、それぞれ以下の通りである。
ＰＥＴ１：帝人化成（株）製、商品名「ＴＲ−８５５０」
比較化合物１：ＢＲＵＧＧＯＬＥＮ  Ｐ２２〔ブルーゲマン  ケミカル（Bruggemann Chemical）社製ポリアミド−２，２〕
【００７０】
【表１】
2006249304.tif 000019
【００７１】
表１から明らかなように、結晶核剤を添加しなかった場合（比較例１）と比較して、特定のヒドラジド化合物又はイソシアヌレート化合物が配合された本発明の芳香族二塩基酸ポリエステル組成物は、結晶化ピーク温度が高く、結晶化熱量も４７Ｊ／ｇ以上と大きく、結晶化速度が速い事が示唆される。
これに対し、従来公知の造核剤である全芳香族ポリエステルオリゴマーが配合された芳香族二塩基酸系ポリエステル組成物（比較例２）は、比較例１よりは優れるものの、結晶化ピーク温度が２１１．７℃で、結晶化熱量が４５．１Ｊ／ｇであり、本発明の実施例の中では効果の小さい実施例３と比較しても、結晶化温度及び結晶化熱量ともに低い。
これらのことから、本発明の芳香族二塩基酸系ポリエステル組成物は、従来の技術では得られない優れた結晶性を有することが明らかであり、本発明により成形サイクルに優れた芳香族二塩基酸系ポリエステル組成物を提供できる。